(57)【要約】【課題】人体に対して顕著な効能を発揮する照明灯を提供することを目的とする。【解決手段】照明灯に使用する電熱フィラメント１であって、該電熱フィラメント１に触媒処理が施されていることを特徴とする電熱フィラメント１。また、触媒処理がチタン粉末とラピスラズリ石粉末とを焼成した焼成体とイリジウム金属とを有する水中で加圧加熱する処理である電熱フィラメント１。また、チタン粉末とラピスラズリ石粉末の粒径が２〜５μｍである電熱フィラメント１。【選択図】図１
2010233605.tif 000002
【特許請求の範囲】
【請求項１】
照明灯に使用する電熱フィラメントであって、該電熱フィラメントに触媒処理が施されていることを特徴とする電熱フィラメント。
【請求項２】
触媒処理が、チタン粉末とラピスラズリ石粉末とを焼成した焼成体とイリジウム金属とを有する水中で加圧加熱する処理であることを特徴とする請求項１記載の電熱フィラメント。
【請求項３】
チタン粉末とラピスラズリ石粉末の粒径が２〜５μｍであることを特徴とする請求項１記載の電熱フィラメント。
【請求項４】
照明灯が蛍光灯又は照明灯であることを特徴とする請求項１記載の電熱フィラメント。
【請求項５】
上記請求項１〜５のいずれか１項記載の電熱フィラメントを備えた照明灯。
【請求項６】
電熱フィラメントを水中で触媒のもとで加圧及び加熱する触媒処理方法であって、該触媒が、チタン粉末とラピスラズリ石粉末を焼き固めた焼成体とイリジウム金属であることを特徴とする触媒処理方法。
【請求項７】
チタン粉末とラピスラズリ石粉末とを練り固め一定の形に成形する成形工程、成形した成形体を焼成する焼成工程、焼成した焼成体と別のイリジウム金属塊を水中で電熱フィラメントと共に圧力下で加熱する加圧加熱工程よりなる電熱フィラメントの触媒処理方法。
【発明の詳細な説明】
【技術分野】
【０００１】
本発明は、人体に効能を与える照明灯、及びそれに備わっている電熱フィラメントに関する。
【背景技術】
【０００２】
現在、室内の明るさを確保するための手段として、蛍光灯（特許文献１参照）や白熱灯といった照明灯が広く用いられている。
【先行技術文献】
【特許文献】
【０００３】
【特許文献１】特開平５−１４４１７号公報
【発明の概要】
【発明が解決しようとする課題】
【０００４】
ところで、従来から光を単なる照明として使用するだけでなく、光の人体に対する有用な効果を役立たせるものとして、医学分野にも広く利用されている。
例えば、その例として、照明灯の光を使って人体に赤外線等を当てて血流量を増やし、体内を暖める手法がある。
しかし、現在使われている照明灯の効能は限られており、より効果の大きいものが要望されている。
【０００５】
本発明は以上の課題を解決すべく開発されたものである。
すなわち、人体に対して顕著な効能を発揮する照明灯を提供することを目的とする。
【課題を解決するための手段】
【０００６】
本発明者は、以上のような課題背景をもとに鋭意研究を重ねた結果、従来の蛍光灯や白熱灯等の照明灯に組み込まれている電熱フィラメントに特殊な加工を施すことで、意外にも血流量等の増加に大きく寄与するでき、上記の課題を解決できることを見出し、その知見に基づいて本発明を完成させたものである。
【０００７】
すなわち、本発明は、（１）、照明灯に使用する電熱フィラメントであって、該電熱フィラメントに触媒処理が施されている電熱フィラメントに存する。
【０００８】
また、本発明は、（２）、触媒処理が、チタン粉末とラピスラズリ石粉末とを焼成した焼成体とイリジウム金属とを有する水中で加圧加熱する処理である上記（１）記載の電熱フィラメントに存する。
【０００９】
また、本発明は、（３）、チタン粉末とラピスラズリ石粉末の粒径が２〜５μｍである上記（１）記載の電熱フィラメントに存する。
【００１０】
また、本発明は、（４）、照明灯が蛍光灯又は照明灯である上記（１）記載の電熱フィラメント電熱フィラメントの触媒処理方法に存する。
【００１１】
また、本発明は、（５）、上記（１）〜（５）のいずれか１項記載の電熱フィラメントを備えた照明灯に存する。
【００１２】
また、本発明は、（６）、電熱フィラメントを水中で触媒のもとで加圧及び加熱する触媒処理方法であって、該触媒が、チタン粉末とラピスラズリ石粉末を焼き固めた焼成体とイリジウム金属である触媒処理方法に存する。
【００１３】
また、本発明は、（７）、チタン粉末とラピスラズリ石粉末とを練り固め一定の形に成形する成形工程、成形した成形体を焼成する焼成工程、焼成した焼成体と別のイリジウム金属塊を水中で電熱フィラメントと共に圧力下で加熱する加圧加熱工程よりなる電熱フィラメントの触媒処理方法に存する。
【００１４】
なお、本発明の目的に添ったものであれば上記の（１）から（７）の発明を適宜組み合わせた構成も採用可能である。
【発明の効果】
【００１５】
また、本発明の電熱フィラメントを備えた照明灯の光を受けた場合は、従来の照明灯の光を同じ時間だけ受けた場合に比べて、全身の血流量が増加する。その結果、血流増加に起因する顕著な効能が発揮される。例えば鬱血や冷えが解消されるのである。  
【００１６】
本発明の電熱フィラメントを備えた照明灯の光を受けると、リラックス時に発生する脳波であるα波の量が増加する。
すなわち、本発明の照明灯はα波が増えることに基づく効果がある。
例えば、人体をリラックスさせる癒しの効果を発揮する。
【図面の簡単な説明】
【００１７】
【図１】図１は、本発明の電熱フィラメントの触媒処理工程を示すブロック図である。
【図２】図２は、本発明の電熱フィラメントを備えた照明灯を説明する部分断面図であり、（Ａ）は電灯の例、（Ｂ）は蛍光灯の例である。
【発明を実施するための形態】
【００１８】
以下、必要に応じて図面を参照しつつ、本発明の好適な実施形態について詳細に説明する
【００１９】
（第１の実施形態）
本実施の形態の電熱フィラメントは、照明灯に使用されている電極用の電熱フィラメントに本発明の触媒処理加工を施すことにより得られるものである。
【００２０】
図１に本発明の電熱フィラメントの触媒処理工程をブロック図で示す。
この処理加工は、図に示すように、まずチタン粉末とラピスラズリ石粉末とを練り固め一定の形に成形する（成形工程）。
成形した成形物を、その後、焼成する（焼成工程）。
この焼成した焼成体と別のイリジウム金属（周期表で第９属の白金属元素で、酸や王水にも溶けない金属）を水中で電極フィラメントと共に圧力下で加熱する（加圧加熱工程）。
【００２１】
具体的には、チタン粉末２〜５μｍとラピスラズリ石粉末２〜５μｍに水を加えて混ぜ、それを練り込んで一定の形、例えば円柱形に整える。
【００２２】
なおチタン粉末及びラピスラズリ石（瑠璃石又は青金石という）の粉末を２〜５μｍにしたのは、練り込んだ後の成形性の観点からである。
そして、これを炉の中において１２５０℃で焼成する。
この焼成させてできた焼成体と別に用意したイリジウム金属（金属塊）を水を入れた圧力容器の中に入れる。
このように触媒処理環境が整ったら、圧力容器の水の中に電極フィラメントを入れ加熱し（例えば１時間）、その後、２４時間放置する。
これで電極フィラメントの触媒処理が終了する。
【００２３】
チタン粉末及びラピスラズリ石粉末を２〜５μｍにしたのは、練り込んだ後の成形性の観点からである。
この場合、焼成体とイリジウム金属塊の２つが、触媒として作用し、電極フィラメントに触媒処理を施す。
このように、チタン粉末とラピスラズリ石粉末２との焼成体と、イリジウム金属塊、水、熱、圧力の各要素が相互に働いて電極フィラメントの触媒処理の効果が発揮される。
この触媒処理を行った電熱フィラメントを照明灯（電灯、蛍光灯等）に組み込むことで、効能ある高次元の照明等が得られる（図２参照）。
本発明の照明灯（触媒処理された電熱フィラメントを組み込んだもの）の実験例を次に示す。
【００２４】
「実験１」
本発明の電熱フィラメントを備えた照明灯〔ＳＹｎｍ加工ランプ（市販の照明灯の電極に組み込む電熱フィラメントとして本発明の電熱フィラメントを使用したもの。）〕〔（尚、ＡＰＯＬＬＯＳＹＮＭは、株式会社アポロ科学研究所の登録商標）〕のリラックス効果に関する実験について説明する。
この実験では測定機器として、フットテクノ製のALPHAMASTER生体信号処理装置を用いた。
実験当日の環境は、天候：晴、室温：２３℃、湿度：３５％であった。
【００２５】
（照明灯を使用しない場合）
実験の方法は、健常な成年男子（６２才）を被験者とし、１０分間安静状態を保った後、まずコントロールとして照明灯を使用しない状態で２分間の脳波を測定した。
なお、実験における各脳波の定義については、国際脳波学会用語委員会により定められた次のものとした。
θ波：４Hz以上８Hz以下のもの、α波：８Hz以上１３Hz以下のもの、β波：１３Hzより高いもの。
【００２６】
この実験の結果を以下に示す。
表１は、脳波推移グラフ、表２は、優勢脳波出現時間グラフ、表３は、優勢脳波出現率グラフである。
【００２７】
〔表１〕
2010233605.tif 000003
【００２８】
〔表２〕
2010233605.tif 000004
【００２９】
〔表３〕
2010233605.tif 000005
【００３０】
（市販照明灯を使用した場合）
次いで、市販の照明灯を肩から５０ｃｍ上方にて点灯し、両肩に１５分間照射し、照射を続けながら２分間の脳波を測定した。
【００３１】
この実験の結果を以下に示す。
表４は、脳波推移グラフ、表５は、優勢脳波出現時間グラフ、表６は、優勢脳波出現率グラフである。
【００３２】
〔表４〕
2010233605.tif 000006
【００３３】
〔表５〕
2010233605.tif 000007
【００３４】
〔表６〕
2010233605.tif 000008
【００３５】
（本発明の照明灯を使用した場合）
次いで、２０分間休憩後、本発明の照明灯（市販の照明灯の電極に組み込む電熱フィラメントとして本発明の電熱フィラメントを使用したもの。）を用いて、同じく肩から５０ｃｍ上方にて点灯し、両肩に１５分間照射し、照射を続けながら２分間の脳波を測定した。
【００３６】
この実験の結果を以下に示す。
表７は、脳波推移グラフ、表８は、優勢脳波出現時間グラフ、表９は、優勢脳波出現率グラフである。
【００３７】
〔表７〕
2010233605.tif 000009
【００３８】
〔表８〕
2010233605.tif 000010
【００３９】
〔表９〕
2010233605.tif 000011
【００４０】
参考までに、上記３つの場合の比較を表１０に示す。
〔表１０〕
2010233605.tif 000012
【００４１】
以上の実験の結果から、本発明の照明灯を使用することでリラックス状態を示すα波が増加していることがわかる。
本発明の照明灯にはα波が増加することによる作用効果、例えば癒しの効果があるものといえる。
【００４２】
「実験２」
次に、本発明の電熱フィラメントを備えた照明灯〔ＳＹｎｍ加工ランプ（市販の照明灯の電極に組み込む電熱フィラメントとして本発明の電熱フィラメントを使用したもの。）〕による血流量変化に関する実験について説明する。
この実験では測定機器として日本電気三栄株式会社製のレーザドップラー型血流測定装置を用いた。
【００４３】
（照明灯を使用しない場合）
実験の方法は健常な成年男子（４６才）を被験者とし、まず、室温２０℃、湿度４２％の試験室にて１０分間にわたり、生体を環境温度に馴らした後、この段階における２０分間の血流速度、血流量の変化を連続的に血流測定装置にて測定した。
【００４４】
この測定結果を以下に示す。
表１１は、血流量及び血流速度を示したものである。
【００４５】
〔表１１〕
2010233605.tif 000013
【００４６】
（市販の照明灯を使用した場合）    
次に、１０分間休憩の後、市販の蛍光灯を肩から５０ｃｍ上方にて点灯し、両肩に１５分間照射し、その後照射を続けながら２０分間、血流速度及び血流量の変化を測定した。
【００４７】
この測定結果を以下に示す。
表１２は、血流量及び血流速度を示したものである
【００４８】
〔表１２〕
2010233605.tif 000014
【００４９】
（本発明の照明灯を使用した場合）
続いて、１０分間休憩の後、本発明の照明灯（市販の照明灯の電極に組み込む電熱フィラメントとして本発明の電熱フィラメントを使用したもの。）についても上述した手順と同様に、肩から５０ｃｍ上方にて点灯し、両肩に１５分間照射し、その後照射を続けながら２０分間、血流速度及び血流量の変化を測定した。
【００５０】
この測定結果を以下に示す。
表１３は、血流量及び血流速度を示したものである。
【００５１】
〔表１３〕
2010233605.tif 000015
【００５２】
参考までに、表１４は、照明灯を使用しない場合に対する本発明の照明灯を使用した場合の変化率及び照明灯を使用しない場合に対する市販の照明灯を使用した場合の変化率を示したものである
表１４に示すように、二つの試験で共に血流量の増加が認められたが、本実施形態の照明灯の照射時の方が、増加量が多かった。
【００５３】
〔表１４〕
2010233605.tif 000016
【００５４】
以上の実験結果から、本発明の電熱フィラメントを備えた照明灯は、人体に対して有用な効能を発揮するものであることが明らかになった。
すなわち、本発明の照明灯から光を受けることにより、少なくともα波が増加し、更には血流速度や血流量の増加が生じるものであることが確認できた。
なお上記実験１及び実験２は遠赤外線応用研究会で行ったものである。
【産業上の利用可能性】
【００５５】
本発明は、既存の照明灯に用いられる電熱フィラメントに単に触媒処理を加えるだけで、通常の使用方法にもかかわらず、リラックス効果や健康増進の効果が得られるものであり、その触媒処理ができるものであれば、どの部分に使用される電熱フィラメントでも適用は可能である。
【符号の説明】
【００５６】
１…電熱フィラメント
２…照明灯
２Ａ…電灯
２Ｂ…蛍光灯
【図１】
2010233605.tif 000017
【図２】
2010233605.tif 000018